(57)【要約】【課題】耐擦傷性、初期防曇性、防曇維持性、付着性および防曇回復性の良好な防曇性塗膜を与える防曇処理塗布液を提供すること。【解決手段】上記塗布液は、側鎖に水酸基を有するエチレン性モノマーに由来する繰返し単位からなるホモポリマーまたはこの繰り返し単位とともに側鎖にエポキシ基、アルコキシカルボニル基、カルボキシル基またはアミド基もしくはアミノ基をそれぞれ有するエチレン性モノマーのいずれかに由来する繰返し単位からなるコポリマーを樹脂成分として含有する。【選択図】なし【特許請求の範囲】
【請求項１】
（Ａ）下記式（１）
【化１】
2008007677.tif 000018
（ここで、Ｒ１およびＲ２は、互に独立に、水素原子または炭素数１〜５のアルキル基でありそしてＸ１は水酸基を有し且つ酸素原子により中断されていてもよい脂肪族基である。）
で表わされる繰返し単位からなるホモポリマー、ならびに
上記式（１）および下記式（２）〜（５）
【化２】
2008007677.tif 000019
（ここで、Ｒ３およびＲ４は、互に独立に、水素原子または炭素数１〜５のアルキル基でありそしてＸ２はエポキシ基を有する脂肪族基である。）
【化３】
2008007677.tif 000020
（ここで、Ｒ５およびＲ６は、互に独立に、水素原子または炭素数１〜５のアルキル基でありそしてＸ３はアルコキシカルボニル基、アルキルエーテル基、アルカニルエーテル基、アルケニルエーテル基またはテトラヒドロフルフリル基である。）
【化４】
2008007677.tif 000021
（ここで、Ｒ７およびＲ８は、互に独立に、水素原子または炭素数１〜５のアルキル基でありそしてＸ４はカルボキシル基またはカルボキシル基を有する脂肪族基である。）
【化５】
2008007677.tif 000022
（ここで、Ｒ９およびＲ１０は、互に独立に、水素原子または炭素数１〜５のアルキル基でありそしてＸ５はアミド基もしくはアミノ基、またはアミド基もしくはアミノ基を有する脂肪族基である。）
のそれぞれで表わされる繰返し単位をそれぞれの１モルとして、上記式（１）で表わされる繰返し単位７０モル％以上と上記式（２）〜（５）のそれぞれで表わされる繰返し単位よりなる群から選ばれる少なくとも１種の繰返し単位３０モル％以下とからなるコポリマー
からなる群から選ばれる少なくとも１種の樹脂成分、
（Ｂ）ブロック化イソシアネート、多官能性有機珪素化合物、エポキシ基を分子内に２個以上有する化合物、オキセタン環を分子内に２個以上有する化合物、メラミン化合物、ならびにエポキシ基、シラノール基およびオキセタニル基から選ばれる異なる基を分子内に２個以上有する化合物よりなる群から選ばれる少なくとも１種の架橋剤、
（Ｃ）分子量１，０００以下のポリオール化合物、ならびに
（Ｄ）ＨＬＢ値が１０以上の界面活性剤から選ばれる少なくとも１種の防曇性能向上剤
を含有することを特徴とする、防曇処理塗布液。
【請求項２】
（Ｃ）ポリオール化合物が、ポリエステルポリオール、ポリエーテルポリオール、アクリルポリオールおよび短鎖ポリオールから選ばれる少なくとも１種である、請求項１に記載の防曇処理塗布液。
【請求項３】
（Ｂ）架橋剤の有する官能基の合計のモル数が、（Ａ）樹脂成分および（Ｃ）ポリオール化合物の有する水酸基の合計のモル数を１００とした場合に４０〜１００である、請求項１に記載の防曇処理塗布液。
【請求項４】
（Ｃ）ポリオール化合物の配合量が、（Ａ）樹脂成分および（Ｃ）ポリオール化合物の合計量に対して３０〜７０重量％である、請求項１に記載の防曇処理塗布液。
【請求項５】
（Ｄ）防曇性能向上剤がポリオキシエチレンアルキルエーテル型界面活性剤、ポリオキシエチレンアルキルアミン型界面活性剤およびポリオキシエチレンアルキルアミド型界面活性剤よりなる群から選ばれる少なくとも１種である、請求項１に記載の防曇処理塗布液。
【請求項６】
（Ｅ）酸化物粒子をさらに含有する、請求項１に記載の防曇処理塗布液。
【請求項７】
（Ａ）上記式（１）で表わされる繰返し単位からなるホモポリマー、ならびに
上記式（１）および上記式（２）〜（５）のそれぞれで表わされる繰返し単位をそれぞれの１モルとして、上記式（１）で表わされる繰返し単位７０モル％以上と上記式（２）〜（５）のそれぞれで表わされる繰返し単位よりなる群から選ばれる少なくとも１種の繰返し単位３０モル％以下とからなるコポリマー
からなる群から選ばれる少なくとも１種の樹脂成分、
（Ｂ）ブロック化イソシアネート、多官能性有機珪素化合物、エポキシ基を分子内に２個以上有する化合物、オキセタン環を分子内に２個以上有する化合物、メラミン化合物、ならびにエポキシ基、シラノール基およびオキセタニル基から選ばれる異なる基を分子内に２個以上有する化合物よりなる群から選ばれる少なくとも１種の架橋剤、
（Ｃ）分子量１，０００以下のポリオール化合物、ならびに
（Ｄ）ＨＬＢ値が１０以上の界面活性剤から選ばれる少なくとも１種の防曇性能向上剤
を含有する塗膜を架橋して得られる膜を備えてなることを特徴とする、防曇性物品。
【発明の詳細な説明】
【技術分野】
【０００１】
本発明は、防曇処理塗布液および防曇性物品に関する。さらに詳しくは耐擦傷性、初期防曇性、防曇維持性、付着性および防曇回復性に優れた防曇性物品およびそれを与える防曇処理塗布液に関する。
【背景技術】
【０００２】
基材に防曇性を付与する技術は数多く知られている。例えば（１）界面活性剤を塗布したもの（特許文献１参照）、（２）基材表面に親水化処理したもの（特許文献２、３参照）、（３）親水性硬化樹脂を基材表面に塗布したもの（特許文献４参照）、（４）親水性ポリマーと各種親水性アクリレートからなるもの（特許文献５参照）、（５）架橋したポリビニルアルコール塗膜の上に親水性塗膜を形成したもの（特許文献６参照）、（６）酸化チタンの光触媒機能を利用したもの（特許文献７参照）、（７）表面を粗面化したもの（特許文献８参照）、（８）シラン化合物とポリビニルアルアルコールからなる塗膜を形成したもの（特許文献９参照）、（９）親水性モノマーと非反応性界面活性剤を組合せた塗膜を形成したもの（特許文献１０参照）、（１０）樹脂とジアルキル琥珀酸エステルとを組合せた塗膜を形成したもの（特許文献１１参照）等が知られている。
しかしながら、これらの従来技術は耐擦傷性、初期防曇性、防曇維持性および付着性の少なくともいずれか１つの性能に改善すべき点を有し、これらの全ての性能を備えたものとは云えない。
特に、耐擦傷性と防曇性との両立については従来からいくつかの試みがなされているが（特許文献１２参照）、この両者ともに満足できる性能を兼ね備えた防曇性付与技術は未だ知られていない。
【０００３】
さらに、物品の表面に塗膜を形成することにより防曇性を付与する技術の場合、経時的に低下した防曇性を回復する目的で塗膜に界面活性剤を塗布、浸透させることがよく行われる。しかし、従来知られている防曇性塗膜の場合、界面活性剤の再塗布によっても防曇性の回復が不十分であったり、あるいは一旦回復した防曇性能がすぐに再劣化することが問題となっている。
耐擦傷性、初期防曇性、防曇維持性、付着性および防曇回復性のすべての点において優れた性能を示す防曇性塗膜を形成することのできる防曇処理塗布液は未だ知られていない。
【特許文献１】特公昭５２−４７９２６号公報
【特許文献２】特公昭４５−１８９７２号公報
【特許文献３】特公昭５０−１７１０号公報
【特許文献４】特開昭６３−２５１４０１号公報
【特許文献５】特開平３−３１３６９号公報
【特許文献６】特開平６−２２０４２８号公報
【特許文献７】特開平５−２５３５４４号公報
【特許文献８】特開昭６１−９１０４２号公報
【特許文献９】特開平１０−２１２４７１号公報
【特許文献１０】特開平３−２１５５８９号公報
【特許文献１１】特開平９−１３０１５号公報
【特許文献１２】特開２００３−７３１４７号公報
【発明の開示】
【発明が解決しようとする課題】
【０００４】
本発明は上記事情に鑑みなされたものであり、その目的は、耐擦傷性、初期防曇性、防曇維持性、付着性および防曇回復性の良好な防曇性塗膜を与える防曇処理塗布液を提供することにあり、特に、上記の如き諸性能を備えた上記塗布液を一液型塗布液として提供することにある。
本発明のさらに他の目的は、本発明の上記塗布液から形成された塗膜を備えた防曇性の物品を提供することにある。
本発明のさらに他の目的および利点は以下の説明から明らかになろう。
【課題を解決するための手段】
【０００５】
本発明によれば、本発明の上記目的および利点は、第一に、
（Ａ）下記式（１）
【０００６】
【化１】
2008007677.tif 000002
【０００７】
（ここで、Ｒ１およびＲ２は、互に独立に、水素原子または炭素数１〜５のアルキル基でありそしてＸ１は水酸基を有し且つ酸素原子により中断されていてもよい脂肪族基である。）
で表わされる繰返し単位からなるホモポリマー、ならびに
上記式（１）および下記式（２）〜（５）
【０００８】
【化２】
2008007677.tif 000003
【０００９】
（ここで、Ｒ３およびＲ４は、互に独立に、水素原子または炭素数１〜５のアルキル基でありそしてＸ２はエポキシ基を有する脂肪族基である。）
【００１０】
【化３】
2008007677.tif 000004
【００１１】
（ここで、Ｒ５およびＲ６は、互に独立に、水素原子または炭素数１〜５のアルキル基でありそしてＸ３はアルコキシカルボニル基、アルキルエーテル基、アルカニルエーテル基、アルケニルエーテル基またはテトラヒドロフルフリル基である。）
【００１２】
【化４】
2008007677.tif 000005
【００１３】
（ここで、Ｒ７およびＲ８は、互に独立に、水素原子または炭素数１〜５のアルキル基でありそしてＸ４はカルボキシル基またはカルボキシル基を有する脂肪族基である。）
【００１４】
【化５】
2008007677.tif 000006
【００１５】
（ここで、Ｒ９およびＲ１０は、互に独立に、水素原子または炭素数１〜５のアルキル基でありそしてＸ５はアミド基もしくはアミノ基、またはアミド基もしくはアミノ基を有する脂肪族基である。）
のそれぞれで表わされる繰返し単位をそれぞれの１モルとして、上記式（１）で表わされる繰返し単位７０モル％以上と上記式（２）〜（５）のそれぞれで表わされる繰返し単位よりなる群から選ばれる少なくとも１種の繰返し単位３０モル％以下とからなるコポリマー
からなる群から選ばれる少なくとも１種の樹脂成分、
（Ｂ）ブロック化イソシアネート、多官能性有機珪素化合物、エポキシ基を分子内に２個以上有する化合物、オキセタン環を分子内に２個以上有する化合物、メラミン化合物、ならびにエポキシ基、シラノール基およびオキセタニル基から選ばれる異なる基を分子内に２個以上有する化合物よりなる群から選ばれる少なくとも１種の架橋剤、
（Ｃ）分子量１，０００以下のポリオール化合物、ならびに
（Ｄ）ＨＬＢ値が１０以上の界面活性剤から選ばれる少なくとも１種の防曇性能向上剤
を含有することを特徴とする防曇処理塗布液によって達成される。
【００１６】
本発明の上記目的および利点は、第二に、
（Ａ）上記式（１）で表わされる繰返し単位からなるホモポリマー、ならびに上記式（１）および上記式（２）〜（５）のそれぞれで表わされる繰返し単位をそれぞれの１モルとして、上記式（１）で表わされる繰返し単位７０モル％以上と上記式（２）〜（５）のそれぞれで表わされる繰返し単位よりなる群から選ばれる少なくとも１種の繰返し単位３０モル％以下とからなるコポリマー
からなる群から選ばれる少なくとも１種の樹脂成分、
（Ｂ）ブロック化イソシアネート、多官能性有機珪素化合物、エポキシ基を分子内に２個以上有する化合物、オキセタン環を分子内に２個以上有する化合物、メラミン化合物、ならびにエポキシ基、シラノール基およびオキセタニル基から選ばれる異なる基を分子内に２個以上有する化合物よりなる群から選ばれる少なくとも１種の架橋剤、
（Ｃ）分子量１，０００以下のポリオール化合物、ならびに
（Ｄ）ＨＬＢ値が１０以上の界面活性剤から選ばれる少なくとも１種の防曇性能向上剤
を含有する塗膜を架橋して得られる膜を備えてなることを特徴とする防曇性物品によって達成される。
【発明を実施するための最良の形態】
【００１７】
（Ａ）樹脂成分
本発明の防曇処理塗布液は、上記式（１）で表わされる繰返し単位からなるホモポリマー、ならびに上記式（１）および上記式（２）〜（５）のそれぞれで表わされる繰返し単位をそれぞれの１モルとして上記式（１）で表わされる繰返し単位７０モル％以上と上記式（２）〜（５）のそれぞれで表わされる繰返し単位よりなる群から選ばれる少なくとも１種の繰返し単位３０モル％以下からなるコポリマーからなる群から選ばれる少なくとも１種の樹脂成分を含有する。
上記式（１）においてＲ１およびＲ２は、互に独立に、水素原子または炭素数１〜５のアルキル基であり、Ｘ１は水酸基を有し且つ酸素原子により中断されていてもよい脂肪族基である。
上記式（１）で表わされる繰返し単位は、下記式（１’）
【００１８】
【化６】
2008007677.tif 000007
【００１９】
（ここで、Ｒ１、Ｒ２およびＸ１の定義は上記式（１）と同じである。）
で表わされる化合物に由来する。
かかる化合物としては、例えば２−ヒドロキシエチル（メタ）アクリレート、２−ヒドロキシプロピル（メタ）アクリレート、１，４−ブチレングリコールモノ（メタ）アクリレート、グリセロールモノ（メタ）アクリレート、ヒドロキシアリルメタクリレート、ポリエチレングリコールモノ(メタ)アクリレート、ポリプロピレングリコールモノ(メタ)アクリレート、２−ヒドロキシエチルビニルエーテル、ジエチレングリコールモノビニルエーテル、４−ヒドロキシブチルビニルエーテル等を挙げることができる。
また、上記式（２）において、Ｒ３およびＲ４は、互いに独立に、水素原子または炭素数１〜５のアルキル基であり、Ｘ２はエポキシ基を有する脂肪族基である。
上記式（２）で表わされる繰返し単位は、下記式（２’）
【００２０】
【化７】
2008007677.tif 000008
【００２１】
（ここで、Ｒ３、Ｒ４およびＸ２の定義は上記式（２）と同じである。）
で表わされる化合物に由来する。
かかる化合物としては、例えばグリシジル（メタ）アクリレート、β−グリシドキシエチル（メタ）アクリレート、３，４−エポキシブチル（メタ）アクリレート、４，５−エポキシペンチル（メタ）アクリレート、グリシジルクロトネート等を挙げることができる。
上記式（３）において、Ｒ５およびＲ６は、互に独立に、水素原子または炭素数１〜５のアルキル基でありそしてＸ３はアルコキシカルボニル基、アルキルエーテル基、アルカニルエーテル基、アルケニルエーテル基またはテトラヒドロフルフリル基である。
上記式（３）で表わされる繰返し単位は、下記式（３’）
【００２２】
【化８】
2008007677.tif 000009
【００２３】
（ここで、Ｒ５、Ｒ６およびＸ３の定義は上記式（３）と同じである。）
で表わされる化合物に由来する。
かかる化合物としては、例えばメチル（メタ）アクリレート、エチル（メタ）アクリレート、テトラヒドロフルフリル（メタ）アクリレート、メチルビニルエーテル、エチルビニルエーテル等を挙げることができる。
上記式（４）において、Ｒ７およびＲ８は、互に独立に、水素原子または炭素数１〜５のアルキル基でありそしてＸ４はカルボキシル基またはカルボキシル基を有する脂肪族基である。
上記式（４）で表わされる繰返し単位は、下記式（４’）
【００２４】
【化９】
2008007677.tif 000010
【００２５】
（ここで、Ｒ７、Ｒ８およびＸ４の定義は上記式（４）と同じである。）
で表わされる化合物に由来する。
かかる化合物としては、例えば（メタ）アクリル酸、イタコン酸、クロトン酸等を挙げることができる。
さらに、上記式（５）において、Ｒ９およびＲ１０は、互に独立に、水素原子または炭素数１〜５のアルキル基でありそしてＸ５はアミド基もしくはアミノ基、またはアミド基もしくはアミノ基を有する脂肪族基である。ここで、アミド基またはアミノ基に含有される窒素原子に結合する水素原子が炭素数１〜５のアルキル基、ヒドロキシアルキル基またはアルコキシアルキル基で置換されていてもよい。
上記式（５）で表わされる繰返し単位は、下記式（５’）
【００２６】
【化１０】
2008007677.tif 000011
【００２７】
（ここで、Ｒ９、Ｒ１０およびＸ５の定義は上記式（５）と同じである。）で表わされる化合物に由来する。
かかる化合物としては、例えばアミノメチル(メタ)アクリレート、(メタ)アクリルアミド、クロトンアミド、Ｎ−ヒドロキシメチル(メタ)アクリルアミド、Ｎ−（２−ヒドロキシエチル)(メタ)アクリルアミド、Ｎ，Ｎ−ジヒドロキシメチル(メタ)アクリルアミド、Ｎ，Ｎ−ジヒドロキシエチル(メタ)アクリルアミド、ヒドロキシメチルアミノメチル(メタ)アクリレート、２−ヒドロキシエチルアミノメチル(メタ)アクリレート、２−(２−ヒドロキシエチルアミノ)エチル(メタ)アクリレート、Ｎ，Ｎ−ジ(２−ヒドロキシメチル)アミノメチル(メタ)アクリレート、Ｎ，Ｎ−ジ(２−ヒドロキシエチル)アミノメチル(メタ)アクリレート、（メタ）アクリルアミド、クロトンアミド、Ｎ−メチル(メタ)アクリルアミド、Ｎ−エチル(メタ)アクリルアミド、Ｎ−プロピル(メタ)アクリルアミド、Ｎ−ブチル(メタ)アクリルアミド、Ｎ−ｔｅｒｔ−ブチル(メタ)アクリルアミド、Ｎ，Ｎ−ジメチル(メタ)アクリルアミド、Ｎ，Ｎ−ジプロピル(メタ)アクリルアミド、Ｎ，Ｎ−ジブチル(メタ)アクリルアミド、Ｎ−ブトキシメチル(メタ)アクリルアミド、Ｎ−ｉｓｏ−ブトキシメチル(メタ)アクリルアミド、２−(Ｎ−メチルアミノ)エチル(メタ)アクリレート、２−(エチルアミノ)エチル(メタ)アクリレート、２−（Ｎ，Ｎ一ジメチルアミノ）エチル（メタ）アクリレート、２−（Ｎ，Ｎ−ジエチルアミノエチル）（メタ）アクリレート、２−（Ｎ，Ｎ−ジブチルアミノ）エチル（メタ）アクリレート、３−（Ｎ，Ｎ−ジブチルアミノ）プロピル（メタ）アクリレート、２−（Ｎ，Ｎ−ジブチルアミノ）プロピル（メタ）アクリレート、Ｎ−メチロールアクリルアミド等を挙げることができる。
【００２８】
（Ａ）樹脂成分が上記コポリマーを含むものである場合、上記コポリマーは上記式（１）で表わされる繰返し単位を、上記式（１）を１モルとして７０〜１００モル％、より好ましくは８０〜９５モル％で含有する。
上記ホモポリマーまたはコポリマーは、ゲルパーミエーションクロマトグラフィー（ＧＰＣ）によって測定したポリスチレン換算の重量平均分子量（Ｍｗ）が１，０００を超えて５００，０００以下であることが好ましく、１，２００〜１００，０００であることがより好ましく、さらに１，５００〜２０，０００であることがより好ましい。
【００２９】
（Ｂ）架橋剤
本発明の塗布液は、さらに（Ｂ）架橋剤を含有する。（Ｂ）架橋剤としては、ブロック化イソシアネート、２官能以上の多官能性有機珪素化合物、エポキシ基を分子内に２個以上有する化合物、オキセタン環を分子内に２個以上有する化合物、メラミン化合物、ならびにエポキシ基、シラノール基およびオキセタニル基から選ばれる異なる基を分子内に２個以上有する化合物を挙げることができる。
ブロック化イソシアネートとしては、ヘキサメチレンジイソシアネートの如きジイソシアネートのビウレット構造、アダクト構造またはイソシアヌレート構造からなる化合物の遊離のイソシアネート基を、ブロック化剤としてメタノール、β―ジケトン、オキシム、ε−カプロラクタム等を用いてブロック化し、熱に対する反応性を安定化したものが好ましく用いられる。これらは市販品として、住化バイエルウレタン（株）製のスミジュールＢＬ３１７５、デスモジュールＢＬ３４７５、デスモジュールＢＬ３３７０、デスモジュール３２７２、デスモジュールＶＰＬＳ２２５３、デスモジュールＴＰＬＳ２１３４；および旭化成工業（株）製のデュラネート１７Ｂ−６０ＰＸ、デュラネートＴＰＡ−Ｂ８０Ｘ、デュラネートＭＦ−Ｋ６０Ｘ等として入手することができる。
【００３０】
多官能性有機珪素化合物としては、酸化物粒子の表面改質に用いられる有機シラン化合物として後述する二官能性シラン、三官能性シランおよび四官能性シランと同じ化合物を用いることができる。
エポキシ基を分子内に２個以上有する化合物として、エチレングリコールグリシジルエーテル、グリセロールポリグリシジルエーテル、ビスフェノールＡ、ビスフェノールＦ、エチレングリコール、ポリエチレングリコール、プロピレングリコール、グリセリン、トリメチロールプロパン、ペンタエリスリトール、ソルビトール等の多価アルコールとエピクロルヒドリンから得られるポリグリシジルエーテル、フタル酸、ヘキサヒドロフタル酸等の多塩基酸とエピクロルヒドリンから得られるポリグリシジルエーテル、アニリン、トルイジン、４，４’−ジアミノジフェニルメタン、イソシアヌル酸等のアミンとエピクロルヒドリンから得られるポリグリシジルアミン、シクロペンタジエンオキサイド等の脂環式エポキシ樹脂、ソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、トリメチロールプロパンポリグリシジルエーテル、レゾシノールジグリシジルエーテル、ネオペンチルグリコールジグリシジルエーテル、１，６−へキサンジオールジグリシジルエーテル、ハイドロジオーネビスフェノールＡジグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、ポリブタジエンジグリシジルエーテル、ジグリシジルｏ−ペンタレート、ハイドロキノンジグリシジルエーテル、ジグリシジルテレフタレート、ジブロモネオペンチルグリコールジグリシジルエーテル、３，４−エポキシシクロヘキセニルメチル−３’，４’−エポキシシクロヘキセンカルボキシレート、エポキシ化ブタンテトラカルボン酸テトラキス−（３−シクロヘキセニル）修飾ε−カプロラクトン１，２：８，９ジエポキシリモネン、２，２−ビス（ヒドロキシメチル）−１−ブタノールの１，２−エポキシ−４（２−オキシラニル）シクロヘキサン付加物等が挙げられる。これらは市販品として、ナガセケムテックス（株）製のデナコールＥＸ−６１２、デナコールＥＸ−５１２、デナコールＥＸ−４２１、デナコールＥＸ−３１４、デナコールＥＸ−３２１、デナコールＥＸ−２１１、デナコールＥＸ−２５２、デナコールＥＸ−８１０、デナコールＥＸ−８５０、デナコールＥＸ―８２１、デナコールＥＸ−８３０、デナコールＥＸ−８４１、デナコールＥＸ−９３１、ダイセル化学工業（株）製のセロキサイド２０２１、セロキサイド２０８１、セロキサイド３０００、エポリードＧＴ４０１等として入手することができる。
【００３１】
オキセタン環を分子内に２個以上有する化合物およびエポキシ基、シラノール基およびオキセタニル基から選ばれる異なる基を分子内に２個以上有する化合物として、１，４−ビス｛［（３−エチルオキセタン−３−イル）メトキシ］メチル｝ベンゼン、ジ［１−エチル（３−オキセタニル）］メチルエーテル、１，３−ビス［（３−エチルオキセタン−３−イル）メトキシ］ベンゼン、４，４’−ビス［（３−エチルオキセタン−３−イル）メトキシ］ビフェニル、フェノールノボラックオキセタン、３−エチル−３−｛［３−（トリエトキシシリル）プロポキシ］メチル｝オキセタン、オキセタニルシルセスキオキサン等が挙げられる。これらは市販品として、東亜合成（株）製のＯＸＴ−２２１、ＯＸＴ−６１０、ＯＸ−ＳＱ、ＰＮＯＸ−１００９、荒川化学工業（株）製のコンポラセンＥ１０２、コンポラセンＥ２０１、コンポラセンＥ２０２として入手することができる。
メラミン化合物としては、例えばヘキサメチロールメラミン、メチロールメラミン、アルキルエーテル化メチロールメラミン等が挙げられる。
本発明の塗布液に含有される（Ｂ）架橋剤としては、ブロック化イソシアネート、２官能以上の多官能性有機珪素化合物、エポキシ基を分子内に２個以上有する化合物、オキセタン環を分子内に２個以上有する化合物、ならびにエポキシ基、シラノール基およびオキセタニル基から選ばれる異なる基を分子内に２個以上有する化合物から選ばれる少なくとも１種であることが好ましく、ブロック化イソシアネートであることがより好ましい。
【００３２】
（Ｃ）分子量１，０００以下のポリオール化合物
本発明の塗布液は、さらに（Ｃ）分子量１，０００以下のポリオール化合物（以下、「ポリオール化合物」という。）を含有する。（Ｃ）ポリオール化合物としては、一分子中の水酸基の数が３個以上であるものが好ましく、３〜６個であるものがより好ましく、さらに３〜４個であるものが好ましい。
このようなポリオールとしては、例えばポリエステルポリオール、ポリエーテルポリオール、アクリルポリオール、短鎖ポリオール等を挙げることができる。
ポリエステルポリオールとしては、例えば下記式（６）
【００３３】
【化１１】
2008007677.tif 000012
【００３４】
（式（６）中、、ｍ１は２〜９の整数であり、Ｒ１１はｍ１価の有機基であり、Ｒ１２はエステル結合を含む２価の有機基であり、ｍ１個あるｎ１はそれぞれ独立に１〜５の数である。）
で表されるポリエステルポリオールを挙げることができる。
上記式（６）中のｍ１は好ましくは３〜６の整数であり、より好ましくは３または４であり、さらに３であることが好ましい。ｎ１は好ましくは１である。Ｒ１１の好ましい例としては、例えばトリアルコールから３つの水酸基を除いた基またはテトラアルコールから４つの水酸基を除いた基を挙げることができる。ここでトリアルコールの例としては、グリセリン、トリメチロールプロパン、１，２，３−ブタントリオール、１，２，４−ブタントリオール等を挙げることができる。またテトラアルコールの例としては、ペンタエリスリトール、ジトリメチロールプロパン等を挙げることができる。Ｒ１２の好ましい例としては、例えば下記式
【００３５】
【化１２】
2008007677.tif 000013
【００３６】
（式中、Ｒ１３およびＲ１４はそれぞれアルキレン基もしくはフェニレン基またはこれらが結合した２価の基であり、Ｒ１５はアルキレン基である。）
で表わされる２価の基を挙げることができる。
上記式中のＲ１３、Ｒ１４およびＲ１５のアルキレン基の好ましい例としては、例えばトリメチレン基、テトラメチレン基、ペンタメチレン基、ヘキサメチレン基等を挙げることができる。これらのアルキレン基に含有される水素分子の一部または全部が炭素数１〜４のアルキル基によって置換されていてもよい。これらのうち、テトラメチレン基、ペンタメチレン基または３−メチルペンタメチレン基が好ましい。Ｒ１３およびＲ１４のフェニレン基の好ましい例としては、ｐ−フェニレン基、ｏ−フェニレン基、ｍ−フェニレン基等を挙げることができる。これらのフェニレン基に含有される水素分子の一部または全部が炭素数１〜４のアルキル基によって置換されていてもよい。これらのうち、ｐ−フェニレン基が好ましい。
このようなポリエステルポリオールは、例えばカプロラクトンポリオール、アジピン酸ポリオール、テレフタル酸ポリオール、イソフタル酸ポリオール、フタル酸ポリオール等の名称で市販品としても入手することができ、かかる市販品として例えばプラクセル３０３、プラクセル３０５、プラクセル３０８（以上、ダイセル化学工業（株）製）、クラレポリオールＦ−５１０（（株）クラレ製）、デスモフェン（住化バイエルウレタン（株）製）等を挙げることができる。
【００３７】
ポリエーテルポリオールとしては、例えば下記式（７）
【００３８】
【化１３】
2008007677.tif 000014
【００３９】
（式（７）中、ｍ２は２〜９の整数であり、Ｒ１６はｍ２価の有機基であり、Ｒ１７はエーテル結合を含む２価の有機基であり、ｍ２個あるｎ２はそれぞれ独立に１〜５の数である。）
表されるポリエーテルポリオールを挙げることができる。
上記式（７）中のｍ２は好ましくは３〜６の整数り、より好ましくは３または４であり、さらに３であることが好ましい。ｎ２は好ましくは１である。Ｒ１６の好ましい例は、式（６）中のＲ１１の好ましい例として上記したところと同様である。Ｒ１７の好ましい例としては、下記式
【００４０】
【化１４】
2008007677.tif 000015
【００４１】
（式中、Ｒ１８はアルキレン基である。）
で表わされる２価の基を挙げることができる。
上記式中のＲ１８の好ましい例としては、例えばエチレン基、プロピレン基、トリメチレン基等を挙げることができる。かかるポリエーテルポリオールの市販品としては、例えばエクセノール４３０、エクセノール３８５ＳＯ、エクセノール４５０ＥＤ、エクセノール５００ＥＤ、エクセノール７５０ＥＤ（以上、旭硝子（株）製）等を挙げることができる。
アクリルポリオールは、水酸基を有する（メタ）アクリレート化合物の重合体または水酸基を有する（メタ）アクリレート化合物とその他の不飽和化合物との共重合体として得ることができる。水酸基を有する（メタ）アクリレート化合物としては、上記式（１’）で表される化合物として例示した（メタ）アクリレート化合物等を挙げることができ、またその他の不飽和化合物としては、例えばメチル（メタ）アクリレート、エチル（メタ）アクリレート、スチレン、１，３−ブタジエン、イソプレン等を挙げることができる。
さらに、短鎖ポリオールとしては、例えばグリセリン、トリメチロールプロパン、１，２，３−ブタントリオール、１，２，４−ブタントリオール、ペンタエリスリトール等を挙げることができる。
【００４２】
本発明の塗布液に含有される（Ｃ）ポリオール化合物としては、上記のうちポリエステルポリオールまたはポリエーテルポリオールが好ましく、ポリエステルポリオールがより好ましく、特に上記式（６）においてＲ１２がカプロラクトンに由来する繰り返し単位であるカプロラクトンポリオールが好ましい。
本発明の塗布液に含有される（Ｃ）ポリオール化合物の分子量は１，０００以下であるが、この値は好ましくは１００〜１，０００であり、より好ましくは１５０〜８００である。なお、ポリオール化合物が高分子量体である場合には、ここでいう分子量は数平均分子量として理解されるべきである。
【００４３】
（Ａ）ないし（Ｃ）成分の配合割合
次に、本発明の塗布剤における（Ａ）ないし（Ｃ）成分の配合割合について説明する。
本発明の塗布剤における（Ｂ）架橋剤の配合量としては、（Ｂ）架橋剤の有する官能基の合計のモル数が、（Ａ）樹脂成分および（Ｃ）ポリオール化合物の有する水酸基の合計のモル数を１００とした場合に４０〜１００であることが好ましく、より好ましくは５０〜８０である。ここで、（Ｂ）架橋剤の有する官能基の合計のモル数とは、ブロック化イソシアネートの有するイソシアナト基、多官能性有機珪素化合物の有する加水分解性基、エポキシ基を分子内に２個以上有する化合物の有するエポキシ基、オキセタン環を分子内に２個以上有する化合物の有するオキセタン環、メラミン化合物の有するメチロール基、ならびにエポキシ基、シラノール基およびオキセタニル基から選ばれる異なる基を分子内に２個以上有する化合物の有するエポキシ基、シラノール基およびオキセタニル基の総モル数をいう。
（Ｃ）ポリオール化合物の配合量としては、（Ａ）樹脂成分および（Ｃ）ポリオール化合物の合計量に対して３０〜７０重量％であることが好ましく、４０〜６０重量％であることがより好ましい。
【００４４】
本発明の塗布液に含有される（Ｄ）防曇性能向上剤は、親水性と疎水性のバランスを示す指標であるＨＬＢ値が１０以上である界面活性剤から選ばれる少なくとも１種である。
ＨＬＢ値１０以上の界面活性剤としては、例えばポリオキシエチレンアルキルエーテル型、ポリオキシエチレンアルキルアミン型およびポリオキシエチレンアルキルアミド型界面活性剤が好ましい。
これらの界面活性剤は、市販品として入手することができ、それらの具体例としては、日本油脂（株）製のニッサンノニオンＰ−２４０(ＨＬＢ=１７．５)、Ｅ−２１２（ＨＬＢ＝１３．３)、Ｅ−２１５(ＨＬＢ=１４.２)、Ｅ−２３０(ＨＬＢ＝１６．６)、Ｓ−２１１(ＨＬＢ＝１２．７)、Ｓ−２１５(ＨＬＢ=１４．２)、Ｓ−２３０(ＨＬＢ＝１６．５)、旭電化（株）製のアデカトールＬＯ−７(ＨＬＢ＝１１．７)、ＬＯ−９(ＨＬＢ＝１２．９)、ＬＯ−２０(ＨＬＢ＝１６．０)の如きポリオキシエチレンアルキルエーテル型；
ライオン（株）製のエソミンＯ／２０(ＨＬＢ＝１２．５)の如きポリオキシエチレンアルキルアミン型；および
ライオン（株）製のエソマイドＯ/１５(ＨＬＢ＝１０．４)、エソマイドＨＴ／１５(ＨＬＢ＝１０．４)の如きポリオキシエチレンアルキルアミド型が挙げられる。
（Ｄ）防曇性能向上剤の配合割合としては、（Ａ）樹脂成分、（Ｂ）架橋剤および（Ｃ）ポリオール化合物の合計１００重量部に対して、好ましくは２５重量部以下であり、より好ましくは５〜２０重量部である。
【００４５】
その他の成分
本発明の塗布液は、上記した（Ａ）ないし（Ｃ）成分を必須成分として含有するが、その他に必要に応じて（Ｅ）酸化物粒子、（Ｆ）レベリング剤、（Ｇ）硬化触媒等を含有してもよい。
（Ｅ）酸化物粒子は、ケイ素または金属の酸化物からなる微粒子であり、前記金属の種類としては、例えば、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉから選ばれる１種以上が用いられる。酸化物の具体例としては、例えばＳｉＯ２、Ａｌ２Ｏ３、ＳｎＯ２、Ｓｂ２Ｏ５、Ｔａ２Ｏ５、ＣｅＯ２、Ｌａ２Ｏ３、Ｆｅ２Ｏ３、ＺｎＯ、ＷＯ３、ＺｒＯ２、Ｉｎ２Ｏ３、ＴｉＯ２を用いることができる。これらの酸化物粒子は一種のみを用いることができ、あるいは二種以上を混合して使用してもよい。酸化物粒子の粒径は、１〜１００ｎｍの範囲にあることが好ましく、５〜５０ｎｍの範囲にあることがより好ましい。
これら酸化物粒子のうちＳｉＯ２粒子が好ましく、コロイダルシリカを使用することがより好ましい。かかるコロイダルシリカは市販品として入手することができ、その例としては例えば日産化学工業（株）製のＩＰＡ−ＳＴ(粒径:１０〜２０ｎｍ、固形分:３０％、イソプロパノール溶媒)、メタノールシリカゾル(粒径:１０〜２０ｎｍ、固形分:３０％、メタノール溶媒)、ＮＰＣ−ＳＴ−３０(粒径:１０〜２０ｎｍ、固形分:３０％、エチレングリコールモノｎ−プロピルエーテル溶媒)、ＥＧ−ＳＴ(粒径:１０〜２０ｎｍ、固形分:３０％、エチレングリコール溶媒)、ＳＴ−ＯＵＰ(鎖状シリカ、粒径:１０〜２０ｎｍ、固形分:１５％、水溶媒)ＩＰＡ−ＳＴ−ＵＰ(鎖状シリカ、粒径:１０〜２０ｎｍ、固形分:１５％、イソプロパノール溶媒)等の鎖状または分岐状シリカを挙げることができる。
【００４６】
（Ｅ）酸化物粒子は、溶媒への分散性を高めるため有機シラン化合物の加水分解物で予め表面改質してから用いることができる。
かかる有機シラン化合物の加水分解物による表面改質は、酸化物粒子に対して好ましくは４０重量％以下、より好ましくは１〜４０重量％となる割合の有機シラン化合物を酸化物粒子と接触させ、次いで有機シラン化合物の加水分解を行うか、あるいは上記に相当する割合の有機シラン化合物を予め加水分解した後に酸化物粒子と接触させることによって行うことができる。上記接触は、適当な分散媒体中において行われることが好ましい。
かかる有機シラン化合物としては、例えば
式Ｒ３ＳｉＸ(ここでＲはアルキル基、フェニル基もしくはビニル基または（メタ）アクリロキシ基、メルカプト基、アミノ基もしくはエポキシ基を有する有機基でありそしてＸは加水分解可能な基である)で表わされる単官能性シラン；
式Ｒ２ＳｉＸ２（Ｒ、Ｘの定義は上記に同じ）で表わされる二官能性シラン；
式ＲＳｉＸ３（Ｒ、Ｘの定義は上記に同じ）で表わされる三官能性シラン；
および式ＳｉＸ４（Ｘの定義は上記に同じ）で表わされる四官能性シランを挙げることができる。
上記において、有機基としては炭素数１〜４のアルキル基が好ましい。また、加水分解可能な基としては、ハロゲン原子または炭素数１〜４のアルコキシ基が好ましい。
【００４７】
これらの有機シラン化合物の具体例としては、例えばトリメチルメトキシシラン、トリエチルメトキシシラン、トリメチルエトキシシラン、トリエチルエトキシシラン、トリフェニルメトキシシラン、ジフェニルメチルメトキシシラン、フェニルジメチルメトキシシラン、フェニルジメチルエトキシシラン、ビニルジメチルメトキシシラン、ビニルジメチルエトキシシラン、γ−アクリロキシプロピルジメチルメトキシシラン、γ−メタクリロキシプロピルジメチルメトキシシラン、γ−メルカプトプロピルジメチルメトキシシラン、γ−メルカプトブロピルジメチルエトキシシラン、Ｎ-β(アミノエチル)γ−アミノプロピルジメチルメトキシシラン、γ−アミノプロピルジメチルメトキシシラン、γ−アミノプロピルジメチルエトキシシラン、γ−グリシドキシプロピルジメチルメトキシシラン、γ−グリシドキシプロピルジメトキシエトキシシラン、β−(３，４−エポキシシクロヘキシル)エチルジメチルメトキシシランの如き単官能性シラン；
ジメチルジメトキシシラン、ジエチルジメトキシシラン、ジメチルジエトキシシラン、ジエチルジエトキシシラン、ジフェニルジメトキシシラン、フェニルメチルジメトキシシラン、フェニルメチルジエトキシシラン、ビニルメチルジメトキシシラン、ビニルメチルジエトキシシラン、γ−アクリロキシプロピルメチルジメトキシシラン、γ−メタクリロキシプロピルジメチルジメトキシシラン、γ−メルカプトプロピルメチルジメトキシシラン、γ−メルカプトプロピルメチルジエトキシシラン、Ｎ−β(アミノエチル)γ−アミノプロピルメチルジメトキシシラン、γ−アミノプロピルメチルジメトキシシラン、γ−アミノプロピルメチルジエトキシシラン、γ一グリシドキシプロピルメチルジメトキシシラン、γ−グリシドキシプロピルメトキシジエトキシシラン、β−(３，４−エポキシシクロヘキシル)エチルメチルジメトキシシランの如き二官能性シラン；
【００４８】
メチルトリメトキシシラン、エチルトリメトキシシラン、メチルトリエトキシシラン、エチルトリエトキシシラン、フェニルトリメトキシシラン、フェニルトリエトキシシラン、ビニルトリメトキシシラン、ビニルトリエトキシシラン、ビニル（β−メトキシエトキシ）シラン、γ−アクリロキシプロピルトリメトキシシラン、γ−メタクリロキシプロピルトリメトキシシラン、γ−メルカプトプロピルトリメトキシシラン、γ−メルカプトプロピルトリエトキシシラン、Ｎ−β（アミノエチル）γ−アミノプロピルトリメトキシシラン、γ−アミノプロピルトリメトキシシラン、γ−アミノプロピルトリエトキシシラン、γ−グリシドキシプロピルトリメトキシシラン、β−グリシドキシプロピルトリメトキシシラン、γ−グリシドキシプロピルトリエトキシシラン、β−グリシドキシプロピルトリエトキシシラン、β−（３，４−エポキシシクロヘキシル）エチルトリメトキシシランの如き三官能性シランおよびテトラエチルオルソシリケート、テトラメチルオルソシリケートの如き四官能性シランを挙げることができる。
【００４９】
酸化物粒子の表面改質の際に使用できる分散媒体としては、例えばメタノール、エタノール、イソプロピルアルコール、ｎ−ブタノール、２−ブタノールの如き飽和脂肪族アルコール；メチルセロソルブ、エチルセロソルブ、プロピルセロソルブ、ブチルセロソルブの如きセロソルブ；プロピレングリコールモノメチルエーテル、プロピレングリコールモノエチルエーテル、プロピレングリコールモノメチルアセテートの如きプロピレングリコール誘導体；酢酸メチル、酢酸エチル、酢酸ブチルの如きエステル類；ジエチルエーテル、メチルイソブチルエーテルの如きエーテル類；アセトン、メチルイソブチルケトンの如きケトン類；キシレン、トルエンの如き芳香族炭化水素；およびエチレングリコール、テトラヒドロフラン、Ｎ，Ｎ−ジメチルホルムアミド、ジクロロエタン等を挙げることができる。
（Ｅ）酸化物粒子の配合割合としては、（Ａ）樹脂成分、（Ｂ）架橋剤および（Ｃ）ポリオール化合物の合計１００重量部に対して、好ましくは２５０重量部以下であり、より好ましくは１０〜１２５重量部である。
【００５０】
（Ｆ）レベリング剤は、本発明の塗布液の塗布性を改善して塗膜の外観を改良するために添加することができる。かかる（Ｆ）レベリング剤としては、ノニオン型フッ素系界面活性剤およびその他のノニオン型界面活性剤が挙げられる。これらは市販品として、大日本インキ化学工業（株）製のメガファックＦ−４７２ＳＦ、メガファックＦ−４４３、メガファックＦ−１４０５、ダイキン工業（株）製のユニダインＮＳ−１６０５、ユニダインＮＳ−２１０７、ユニダインＤＳ−４５１（以上はノニオン型フッ素系界面活性剤）、日本油脂（株）製のノニオンＫ２２０、ノニオンＥ２１５、ノニオンＥ２３０、ノニオンＴＡ４１３、ノニオンＴＡ４１５（以上はその他のノニオン型界面活性剤）として入手することができる。
（Ｆ）レベリング剤の配合割合としては、本発明の塗布液１００重量部に対し、好ましくは１重量部以下であり、より好ましくは０．０１〜０．１重量部である。
【００５１】
（Ｇ）硬化触媒は、（Ｂ）架橋剤が作用して各成分が架橋縮合反応をして硬化する反応を効率的に促進させるために添加することができる。（Ｇ）硬化触媒としては、例えば酢酸ナトリウム等のカルボン酸のアルカリ金属塩、アンモニウム塩、アセチルアセトンの金属塩、アンモニウム塩、エチルアセトアセテートの金属塩、アセチルアセトンとエチルアセテートが配位した金属塩、エチレンジアミンの金属塩水和物、第１〜３級アミン、ポリアルキルアミン、スルホン酸塩、過塩素酸マグネシウム、過塩素酸アンモニウム、ナフテン酸亜鉛、オクチル酸錫等の有機金属塩、四塩化錫、四塩化チタン、塩化亜鉛等のルイス酸等が挙げられる。また、これら化合物と有機メルカプタン、メルカプトアルキルシラン等を併用してもよい。硬化触媒の配合割合は、本発明の塗布液から形成された塗膜を硬化後に残る重量の１０重量％以下に相当する量とすることが好ましく、０．００１〜１０重量％の範囲に相当する量とすることがより好ましい。
【００５２】
本発明の塗布液は、好ましくは溶媒を含有する。本発明の塗布液の好ましい固形分濃度（塗布液から溶媒を除いた重量の、塗布液全重量に対する割合）は採用する塗布方法により異なり、例えばディッピング法またはスプレー法により塗布する場合には５〜４０重量％が好ましく、スピンコート法により塗布する場合には１５〜４０重量％であることが好ましく、ロールコート法またはグラビアコート法で塗布する場合には２０〜５０重量％であることが好ましく、スクリーン印刷法により塗布する場合には２０〜８０重量％であることが好ましい。
本発明の塗布液が含有する溶媒としては、酸化物粒子の表面改質の際に用いられる分散溶媒として記載した溶媒と同じものを挙げることができる。
【００５３】
塗布液の使用方法
本発明の防曇処理塗布液は、基材に塗布し、次いで溶媒を除去して塗膜を形成し、さらに加熱して架橋させることにより用いることができる。
本発明の防曇処理塗布液を適用することのできる基材としては、透明基材が好ましく用いられる。かかる基材としては、例えばガラス、ポリカーボネート樹脂、アクリル樹脂製の各種基材を挙げることができ、その具体例には例えば乗車用の窓ガラスの内面、安全メガネの内面、オートバイ等のヘルメットシールドの内面および洗面化粧台の鏡面ならびに強化ガラス、半強化ガラス、合わせガラス、複層ガラス、単板ガラスならびにその他の各種鏡面に防曇性を付与することができる。
基材に本発明の処理塗布液を塗布するにあたっては適宜の塗布方法、例えばディッピング法、スプレー法、スピンコート法、ロールコート法、グラビアコート法、スクリーン印刷法等により塗布することができる。
塗布後の塗布液は、次いで溶媒を除去され塗膜とされる。溶媒除去工程における温度としては、雰囲気温度として好ましくは１５〜３００℃であり、より好ましくは４０〜２００℃である。溶媒除去工程の時間としては、好ましくは１秒〜２４時間であり、より好ましくは１０秒〜５時間である。
本溶媒除去後の塗膜の厚みは、基材の種類や用途により異なるが、防曇性能は膜厚が大きいほど優れ、また膜厚が大きくても透明性を維持できるので、例えば３０μｍ以上とすることもできる。通常１０μｍ以下であり、１０ｎｍ〜１０μｍが好ましい。
【００５４】
本発明の塗布液により物品の表面上に形成された塗膜は、次いで架橋される。
本発明の塗布液から形成された塗膜は、架橋されて耐擦傷性の優れた塗膜を形成するが、上記式（１）で表わされる繰返し単位および（Ｃ）ポリオール化合物に由来する水酸基の残存量が塗膜の防曇性能に影響を与えることが判明しており、水酸基の適当量が残存していることが好ましい。一方で、塗膜が十分な耐擦傷性を発揮するためには、架橋の割合が高いほど好ましい。
このような架橋反応は、塗膜を、雰囲気温度として好ましくは４０〜３００℃、より好ましくは６０〜２００℃の温度において、好ましくは１秒〜２４時間、より好ましくは１０秒〜５時間加熱することによって行うことができる。架橋反応は、上記の溶媒除去工程と各別に実施してもよく、あるいは一連の工程として実施してもよい。
【００５５】
以上のとおり、本発明の防曇処理塗布液は、塗膜構造中に（Ａ）樹脂成分および（Ｃ）ポリオール化合物に由来する水酸基を有し、薄膜化した場合においてさえ、初期防曇性、防曇維持性に優れた塗膜を与える。また、（Ｃ）防曇性能向上剤としてＨＬＢ値の高い界面活性剤を含有するものにあっては、（Ｃ）防曇性能向上剤の溶出量が少ないため、一層優れた初期防曇性、防曇維持性を与える。さらに、コロイダルシリカ等の（Ｄ）酸化物粒子を含有するものにあっては優れた耐擦傷性を示し、さらに（Ｂ）架橋剤として有機珪素化合物を含むものにあっては無機系下地（基材）とも安定した付着性を示し、ブロック化イソシアネートを含むものにあっては長期間に亘り一液安定性がある。
【実施例】
【００５６】
以下、実施例により本発明をさらに詳細に説明する。なお、本発明はこれらの実施例により何ら限定されるものではない。
１．樹脂成分の合成
防曇性を発現させるための樹脂成分は以下のようにして合成した。なお、下記において、樹脂成分の分子量は、すべてＧＰＣによって測定したポリスチレン換算の重量平均分子量である。
＜防曇樹脂１＞
エチルセロソルブ３２０重量部に、２−ヒドロキシエチルメタクリレート９４重量部、２−（Ｎ，Ｎ−ジメチルアミノ）エチルメタクリレート６重量部を加え、さらにアゾビスイソブチロニトリルを０．４重量部加え、窒素雰囲気下９０℃で４時間加熱撹拌し、共重合させた。得られた共重合体は、分子量が約１０，０００の２−ヒドロキシエチルメタクリレートとジメチルアミノエチルメタクリレートのコポリマーであった。
＜防曇樹脂２＞
エチルセロソルブ３２０重量部に、２−ヒドロキシエチルメタクリレート９０重量部、２−（Ｎ，Ｎ−ジメチルアミノ）エチルメタクリレート１０重量部を加え、さらにアゾビスイソブチロニトリルを０．４重量部加え、窒素雰囲気下９０℃で４時間加熱撹拌し、共重合させた。得られた共重合体は、分子量が約１０，０００の２−ヒドロキシエチルメタクリレートとジメチルアミノエチルメタクリレートのコポリマーであった。
【００５７】
＜防曇樹脂３＞
エチルセロソルブ３２０重量部に、２−ヒドロキシエチルメタクリレート９４重量部、２−（Ｎ，Ｎ−ジメチルアミノ）エチルメタクリレート６重量部を加え、さらにアゾビスイソブチロニトリルを０．４重量部加え、窒素雰囲気下９０℃で２時間加熱撹拌し、共重合させた。得られた共重合体は、分子量が約１，５００の２−ヒドロキシエチルメタクリレートとジメチルアミノエチルメタクリレートのコポリマーであった。
＜防曇樹脂４＞
エチルセロソルブ３２０重量部に、２−ヒドロキシエチルメタクリレート９４重量部、２−（Ｎ，Ｎ−ジメチルアミノ）エチルメタクリレート６重量部を加え、さらにアゾビスイソブチロニトリルを０．４重量部加え、窒素雰囲気下９０℃で８時間加熱撹拌し、共重合させた。得られた共重合体は、分子量が約１００，０００の２−ヒドロキシエチルメタクリレートとジメチルアミノエチルメタクリレートのコポリマーであった。
【００５８】
２．塗布液の調製
各塗布液は、下記の調合表に基づいてそれぞれの原料および溶媒としてプロピレングリコールモノエチルエーテル（以下、「ＰＧＭＥ」という。）を混合し、所定の固形分量となるように調製した。
調製例
＜塗布液１／調合表＞
樹脂成分：防曇樹脂１（固形分２１重量％）  ２９重量部
架橋剤：ＢＬ３１７５（固形分７５重量％）  ２３重量部
ポリオール化合物：カプロラクトンポリオール（一分子中の水酸基数３、数平均分子量３００）  ６重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液２／調合表＞
樹脂成分：防曇樹脂１（固形分２１重量％）  ２７重量部
架橋剤：ＢＬ３１７５（固形分７５重量％）  ２４重量部
ポリオール化合物：カプロラクトンポリオール（一分子中の水酸基数３、数平均分子量３００）  ５重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．７（モル比）
【００５９】
＜塗布液３／調合表＞
樹脂成分：防曇樹脂１（固形分２１重量％）  ２１重量部
架橋剤：ＢＬ３１７５（固形分７５重量％）  ２７重量部
ポリオール化合物：カプロラクトンポリオール（一分子中の水酸基数３、数平均分子量３００）  ４重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝１．０（モル比）
＜塗布液４／調合表＞
樹脂成分：防曇樹脂１（固形分２１重量％）  ３２重量部
架橋剤：ＢＬ３１７５（固形分７５重量％）  ２１重量部
ポリオール化合物：カプロラクトンポリオール（一分子中の水酸基数３、数平均分子量３００）  ７重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．５（モル比）
【００６０】
＜塗布液５／調合表＞
樹脂成分：防曇樹脂１（固形分２１重量％）  ３６重量部
架橋剤：ＢＬ３１７５（固形分７５重量％）  １９重量部
ポリオール化合物：カプロラクトンポリオール（一分子中の水酸基数３、数平均分子量３００）  ７重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．４（モル比）
＜塗布液６／調合表＞
樹脂成分：防曇樹脂１（固形分２１重量％）  ２８重量部
架橋剤：ＢＬ３１７５（固形分７５重量％）  ２１重量部
ポリオール化合物：カプロラクトンポリオール（一分子中の水酸基数３、数平均分子量３００）  ６重量部
酸化物粒子：ＰＧＭＥ分散コロイダルシリカ（固形分２５重量％）  １２重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００６１】
＜塗布液７／調合表＞
樹脂成分：防曇樹脂１（固形分２１重量％）  ３０重量部
架橋剤：ＢＬ３１７５（固形分７５重量％）  ２３重量部
ポリオール化合物：カプロラクトンポリオール（一分子中の水酸基数３、数平均分子量３００）  ６重量部
酸化物粒子：ＰＧＭＥ分散コロイダルシリカ（固形分２５重量％）  ２重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液８／調合表＞
樹脂成分：防曇樹脂１（固形分２１重量％）  ３６重量部
架橋剤：ＢＬ３１７５（固形分７５重量％）  ２２重量部
ポリオール化合物：カプロラクトンポリオール（一分子中の水酸基数３、数平均分子量３００）  ５重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００６２】
＜塗布液９／調合表＞
樹脂成分：防曇樹脂１（固形分２１重量％）  ２３重量部
架橋剤：ＢＬ３１７５（固形分７５重量％）  ２３重量部
ポリオール化合物：カプロラクトンポリオール（一分子中の水酸基数３、数平均分子量３００）  ７重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液１０／調合表＞
樹脂成分：防曇樹脂１（固形分２１重量％）  ３４重量部
架橋剤：ＢＬ３１７５（固形分７５重量％）  ２０重量部
ポリオール化合物：カプロラクトンポリオール（一分子中の水酸基数３、数平均分子量５５０）  ７重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００６３】
＜塗布液１１／調合表＞
樹脂成分：防曇樹脂１（固形分２１重量％）  ３３重量部
架橋剤：ＢＬ３１７５（固形分７５重量％）  ２０重量部
ポリオール化合物：カプロラクトンポリオール（一分子中の水酸基数３、数平均分子量５００）  ７重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液１２／調合表＞
樹脂成分：防曇樹脂１（固形分２１重量％）  ３６重量部
架橋剤：ＭＦ―Ｂ６０Ｘ（固形分６０重量％）  ２３重量部
ポリオール化合物：カプロラクトンポリオール（一分子中の水酸基数３、数平均分子量３００）  ７重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００６４】
＜塗布液１３／調合表＞
樹脂成分：防曇樹脂２（固形分２１重量％）  ３０重量部
架橋剤：ＢＬ―３１７５（固形分７５重量％）  ２２重量部
ポリオール化合物：カプロラクトンポリオール（一分子中の水酸基数３、数平均分子量３００）  ６重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液１４／調合表＞
樹脂成分：防曇樹脂３（固形分２１重量％）  ３３重量部
架橋剤：ＢＬ―３１７５（固形分７５重量％  ：２６重量部
ポリオール化合物：カプロラクトンポリオール（一分子中の水酸基数３、数平均分子量３００）  ７重量部
酸化物粒子：ＰＧＭＥ分散コロイダルシリカ（固形分２５重量％）  ７重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝４０重量％
ＮＣＯ／ＯＨ＝０．６（モル比）
【００６５】
＜塗布液１５／調合表＞
樹脂成分：防曇樹脂４（固形分２１重量％）  ２５重量部
架橋剤：ＢＬ―３１７５（固形分７５重量％  ：１９重量部
ポリオール化合物：カプロラクトンポリオール（一分子中の水酸基数３、数平均分子量３００）  ５重量部
酸化物粒子：ＰＧＭＥ分散コロイダルシリカ（固形分２５重量％）  ５重量部
防曇性能向上剤：ポリオキシエチレンアルキルエーテル型界面活性剤  ４重量部
レベリング剤：ノニオン型界面活性剤（固形分１０重量％）  ０．５重量部
固形分濃度＝３０重量％
ＮＣＯ／ＯＨ＝０．６（モル比）
＜塗布液１６／調合表＞
樹脂成分：防曇樹脂１（固形分２１重量％）  ２９重量部
架橋剤：ＢＬ３１７５（固形分７５重量％）  ２３重量部
ポリオール化合物：カプロラクトンポリオール（一分子中の水酸基数３、数平均分子量３００）  ６重量部
酸化物粒子：ＰＧＭＥ分散コロイダルシリカ（固形分２５重量％）  ６重量部
防曇性能向上剤：ポリオキシエチレンアルキルエーテル硫酸エステル塩型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００６６】
＜塗布液１７／調合表＞
樹脂成分：防曇樹脂１（固形分２１重量％）  ２９重量部
架橋剤：ＢＬ３１７５（固形分７５重量％）  ２３重量部
ポリオール化合物：カプロラクトンポリオール（一分子中の水酸基数３、数平均分子量３００）  ６重量部
酸化物粒子：ＰＧＭＥ分散コロイダルシリカ（固形分２５重量％）  ６重量部
防曇性能向上剤：第４級アンモニウム塩型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液１８／調合表＞
樹脂成分：防曇樹脂１（固形分２１重量％）  ２９重量部
架橋剤：ＢＬ３１７５（固形分７５重量％）  ２３重量部
ポリオール化合物：１、２、４−ブタントリオール（一分子中の水酸基数３）  ６重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００６７】
＜塗布液１９／調合表＞
樹脂成分：防曇樹脂１（固形分２１重量％）  ２９重量部
架橋剤：ＢＬ３１７５（固形分７５重量％）  ２３重量部
ポリオール化合物：カプロラクトンポリオール（一分子中の水酸基数３、数平均分子量３００）  ６重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型フッ素系界面活性剤（固形分１０重量％）  ０．５重量部
固形分濃度＝３５重量％
ＮＣＯ／ＯＨ＝０．６（モル比）
＜塗布液２０／調合表＞
樹脂成分：防曇樹脂１（固形分２１重量％）  ３１重量部
架橋剤：ＢＬ３１７５（固形分７５重量％）  ２４重量部
ポリオール化合物：カプロラクトンポリオール（一分子中の水酸基数３、数平均分子量３００）  ６重量部
酸化物粒子：０重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００６８】
＜塗布液２１／調合表＞
樹脂成分：防曇樹脂１（固形分２１重量％）  ４８重量部
架橋剤：ＢＬ３１７５（固形分７５重量％）  １２重量部
ポリオール化合物：カプロラクトンポリオール（一分子中の水酸基数３、数平均分子量３００）  １０重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．２（モル比）
＜塗布液２２／調合表＞
樹脂成分：防曇樹脂１（固形分２１重量％）  １８重量部
架橋剤：ＢＬ３１７５（固形分７５重量％）  ２８重量部
ポリオール化合物：カプロラクトンポリオール（一分子中の水酸基数３、数平均分子量３００）  ４重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝１．２（モル比）
【００６９】
＜塗布液２３／調合表＞
樹脂成分：防曇樹脂１（固形分２１重量％）  １１重量部
架橋剤：ＢＬ３１７５（固形分７５重量％）  ２３重量部
ポリオール化合物：カプロラクトンポリオール（一分子中の水酸基数３、数平均分子量３００）  ９重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液２４／調合表＞
樹脂成分：防曇樹脂１（固形分２１重量％）  ４９重量部
架橋剤：ＢＬ３１７５（固形分７５重量％）  ２２重量部
ポリオール化合物：カプロラクトンポリオール（一分子中の水酸基数３、数平均分子量３００）  ３重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００７０】
＜塗布液２５＞
樹脂成分：防曇樹脂１（固形分２１重量％）  ３１重量部
架橋剤：ＢＬ３１７５（固形分７５重量％）  ２２重量部
ポリオール化合物：ポリエーテルポリオール（一分子中の水酸基数４、数平均分子量５００）  ６重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液２６＞
樹脂成分：防曇樹脂１（固形分２１重量％）  ３１重量部
架橋剤：ＢＬ３１７５（固形分７５重量％）  ２１重量部
ポリオール化合物：ポリエーテルポリオール（一分子中の水酸基数４、数平均分子量５４０）  ６重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００７１】
比較調製例
＜塗布液２７／調合表＞
樹脂成分：０重量部
架橋剤：ＢＬ３１７５（固形分７５重量％）  ２４重量部
ポリオール化合物：カプロラクトンポリオール（一分子中の水酸基数３、数平均分子量３００）  １１重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
＜塗布液２８／調合表＞
樹脂成分：防曇樹脂１（固形分２１重量％）  ６３重量部
架橋剤：ＢＬ３１７５（固形分７５重量％）  ２１重量部
ポリオール化合物：０重量部
酸化物粒子：ＰＧＭＥ分散コロイダルシリカ（固形分２５重量％）  ６重量部
防曇性能向上剤：ポリオキシエチレンアルキルエーテル型界面活性剤  ５重量部
レベリング剤：ノニオン型界面活性剤（固形分１０重量％）  ０．５重量部
固形分濃度＝３５重量％
ＮＣＯ／ＯＨ＝０．６（モル比）
【００７２】
実施例１〜２６ならびに比較例１および２
Ｉ．防曇膜の形成
アルカリ洗浄処理により清浄にしたフロートガラス基板（１００×１００ｍｍ、５ｍｍ厚）上に、前記各塗布液をスピンコート法により成膜した。その後、常温常湿環境で風乾処理を３０分おこない、１５０℃３０分間の焼成を行った。いずれの実施例、比較例においても膜の透明性は良好であった。
ＩＩ．防曇膜の評価
上記のようにして得た各防曇膜につき、以下のようにして評価した。結果を表１および表２に示した。
【００７３】
（１）膜厚
表面粗さ形状測定装置  型式:アルファステップ２００(ＫＬＡテンコール社製)で測定した。
（２）初期防曇性
温度２０℃、湿度５０％ＲＨの室内で、５０℃の温水上に設置し、処理面が曇るか曇らないかにより初期防曇性能を判定した。
（３）防曇維持性
３０℃−６０％ＲＨの恒温恒湿槽に２週間放置し、その後の防曇性を評価した。防曇性の評価は、初期防曇性能評価方法と同じである。
（４）防曇耐水性
流水に1分間浸漬後、表面水を除去し、さらに１時間室温放置後の防曇性を評価した。
（５）防曇回復性
２０℃の純水中に１時間侵漬し、次いで室温（２０℃）にて３０分間乾燥した。その後、塗布液の調製で使用したと同じ界面活性剤である防曇性能向上剤を濃度５０重量％にてにより塗布し、室温（２０℃）で１時間静置した後、固く絞った湿布で表面を拭き取り、表面の剰余の防曇性能向上剤を除去した。
上記の操作を施した物品を試料として、上記（３）初期防曇性および（４）防曇維持性に準じて評価した。
【００７４】
（７）耐擦傷性／乾布
５００ｇ／ｃｍ２の荷重をかけた乾いたベンコット(旭化成（株）製)で表面を１００回擦った。その時の傷つき方を判定した。
１…傷つかない。
２…数本の傷がつく。
３…多数の傷がつく。
４…膜が剥がれる。
（８）耐擦傷牲／湿布
上記ベンコットを８枚重ね、水１ｃｃ／ｃｍ２含有させ、５００ｇ／ｃｍ２の荷重をかけて、表面を１００回擦った。その時の傷つき方を判定した。
１…傷つかない。
２…数本の傷がつく。
３…多数の傷がつく。
４…膜が剥がれる。
（９）耐アルカリ性試験
１規定のＮａＯＨ水溶液を防曇膜上に滴下、２４時間放置した。その後、流水で同試験液を洗い流し、水を除去し、付着部の膜の損傷の程度を確認した。
１…膜の損傷なし
２…軽微な損傷（膜のふくれ、うすい白化など）
３…膜の損傷あり（ハガレ、白化）
（１０）耐酸性試験
１規定のＨＣｌ水溶液を防曇膜上に滴下、６時間放置した。その後、流水で同試験液を洗い流し、水を除去し、付着部の膜の損傷の程度を確認した。
１…膜の損傷なし
２…軽微な損傷（膜のふくれ、うすい白化など）
３…膜の損傷あり（ハガレ、白化）
【００７５】
【表１】
2008007677.tif 000016
【００７６】
【表２】
2008007677.tif 000017